(57)【特許請求の範囲】
【請求項１】
放電空間を介して対向配置された一対の基板の少なくとも前面側である一方の基板上に配設された電極を被覆する絶縁層の上に、該絶縁層を放電から保護する保護膜を備えたプラズマディスプレイパネルにおいて、
前記保護膜の可視光の透過率が、少なくとも、放電に基づいて発生する可視光が透過する部分において、８５％以下であり、
前記保護膜の、少なくとも、放電に基づいて発生する可視光が透過する部分において、表面が粗面化されることにより、可視光を反射、または散乱するように構成されることを特徴とするプラズマディスプレイパネル。
【請求項２】
放電空間を介して対向配置された一対の基板の少なくとも前面側である一方の基板上に配設された電極を被覆する絶縁層の上に、該絶縁層を放電から保護する保護膜を備えたプラズマディスプレイパネルにおいて、
前記保護膜の可視光の透過率が、少なくとも、放電に基づいて発生する可視光が透過する部分において、８５％以下であり、
前記保護膜の、少なくとも、放電に基づいて発生する可視光が透過する部分は、無機顔料が添加された酸化マグネシウム膜からなることを特徴とするプラズマディスプレイパネル。
【請求項３】
前記保護膜は、可視光の吸収、反射、または散乱の少なくとも一つの作用を有する部材から構成されることにより、８５％以下の透過率を有することを特徴とする請求項１または２のいずれかに記載のプラズマディスプレイパネル。
【発明の詳細な説明】
【０００１】
【発明の属する技術分野】
本発明はコンピュータの表示端末や表示装置、またはテレビ表示等に用いられるプラズマディスプレイパネルに係り、特にコントラストが改善されたプラズマディスプレイパネルに関するものである。
【０００２】
ガス放電を利用した表示パネルとして知られるプラズマディスプレイパネルは、一般に表示の輝度及びコントラストが優れていることからＯＡ機器の表示手段として用いられ、近年ではカラー化によるテレビ表示が可能であることから、大型化が容易な薄型のフルカラーフラットパネルディスプレイとして注目されている。そのため、前記フラットパネルとしては大画面、高精細でよりコントラストの良い鮮明な高表示品質の画面の実現が要望されている。
【０００３】
【従来の技術】
従来の例えばＡＣ駆動型のガス放電表示パネルとして、例えば一般的なカラー表示用面放電型のプラズマディスプレイパネル（ＰＤＰ）の基本的な構造としては、図４の要部分解斜視図に示すようにマトリクス表示の単位発光領域ＥＵに一対のＸ，Ｙからなる放電電極対（表示電極）12とアドレス電極Ａとが対向する３電極構造を有している。
【０００４】
この表示ラインを形成する面放電のためのＸ，Ｙからなる放電電極対12は、放電空間24に対して表示面Ｈ側のガラス基板11上に設けられており、表示光の遮光を最小限にするためにネサ膜やＩＴＯ（Indium Tin Oxide) 膜などの透明導電膜からなる透明電極12a 上に、該透明電極12a よりも細幅でその透明電極12a の導電性を補う (低抵抗化) ための金属膜からなる金属バス電極12b を積層した構成とされている。
【０００５】
またその放電電極対12上は壁電荷を利用してガス放電を維持するＡＣ駆動のための絶縁層（誘電体層）13によって放電空間24に対して絶縁状態に被覆されており、該絶縁層13の表面には更に数千Å程度の厚さのMgＯ膜からなる保護膜14が設けられている。
【０００６】
一方、単位発光領域ＥＵを選択的に発光させるためのアドレス電極Ａは、背面側のガラス基板21上に、前記Ｘ，Ｙからなる放電電極対12と直交するように一定のピッチで配列され、各アドレス電極Ａの間には所定高さのストライプ状の隔壁22が設けられ、これによって放電空間24がライン方向 (放電電極対12の長さ方向) に単位発光領域ＥＵ毎に区画され、かつ放電空間24の間隔寸法が規定されている。
【０００７】
更に、前記ガラス基板21には、アドレス電極Ａの上面及びストライプ状の隔壁22の側面を含めた背面側の内面を被覆するように、Ｒ（赤），Ｇ（緑），Ｂ（青）の３原色の蛍光体23が設けられている。そしてこのような構成のＰＤＰ１では各色の蛍光体23は面放電時に放電空間24内のガス放電より放射される紫外線により励起されて発光し、Ｒ，Ｇ，Ｂの組合せによるフルカラー表示が可能であり、その表示に際して前記隔壁22により単位発光領域ＥＵ間のクロストークが防止されている。
【０００８】
以上の構成のＰＤＰ１は、上述のように各ガラス基板11と21に対して個別に所定の構成要素を設けた後、該ガラス基板11と21とを対向配置してその間隙の周囲を気密に封止して内部を一旦真空に排気すると共に、紫外線を発生するキセノン(Xe)を数％含むネオン(Ne)ガス等からなる放電ガスを封入する一連の工程によって製造されている。
【０００９】
【発明が解決しようとする課題】
ところで、このような構成のＰＤＰ１の表示画面のコントラストを向上させるために、現在ではパネル前面に別途のＮＤ（ニュートラルデンシティー）フィルタを付設している。例えば６０％の透過率のＮＤフィルタを用いた場合、パネルの発光は６０％透過する。このとき室内の照明光がパネルにて反射した光はこのＮＤフィルタを２度通過するため、３６％まで減少する。そのため明室内でも高いコントラストが得られている。ところがそのようなＮＤフィルタを用いるとその費用分だけ当該パネルがコスト高となる。
【００１０】
また、パネルの各画素毎にその発光色の透過率の高い (他の発光色の透過率は低い) カラーフィルタを設置することによっても、パネルの輝度を大きく低下させないで明室内で高いコントラストを得ることができる。しかしこの場合には、各画素毎に３色のフィルタと完全な位置合わせが必要となる。しかも高温プロセス等においてパネルガラスに歪みを生じた場合に、そのフィルタ位置合わせが困難となり歩留りが低下することから、これらフィルタ材料費や工程コストのアップを招くという問題があった。
【００１１】
本発明は上記した従来の問題点に鑑み、基板上の表示電極をガス放電から絶縁保護するために表示電極を被覆した絶縁層上に設けた保護膜を利用した簡単な構成により、工程コストをアップさせることなく、明室内で高いコントラストが得られるプラズマディスプレイパネルを提供することを目的とするものである。
【００１２】
【課題を解決するための手段】
本発明は上記した目的を達成するため、放電空間を介して対向配置された一対の基板の少なくとも前面側である一方の基板上に配設された電極を被覆する絶縁層の上に、該絶縁層を放電から保護する保護膜を備えたプラズマディスプレイパネルにおいて、前記保護膜の可視光の透過率が、少なくとも、放電に基づいて発生する可視光が透過する部分において、８５％以下である構成とする。
【００１３】
本発明は前記保護膜を何らかの方法により所望の透過率に制御できれば、パネル前面に別途のＮＤフィルタを設置しなくても、該ＮＤフィルタを設置した状態とほぼ同様な効果が得られることに着目したものである。
【００１４】
例えば、表面を粗面化して可視光を反射、または散乱させるようにした保護膜、或いは可視光を吸収する無機顔料（Ｗ,Co,Mn等) が添加された酸化マグネシウム(MgO) 膜からなる着色された保護膜を用いることにより、製造プロセスを大きく変更せずに、歩留り又は工程コストをアップすることなく、前記保護膜の透過率を８５％以下、好ましくは７０％以下に減少させて表示画面の明室コントラストを向上させることが可能となる。
【００１５】
【発明の実施の形態】
以下、図面を用いて本発明の実施例について詳細に説明する。
【００１６】
図１は本発明のプラズマディスプレイパネルを構成する表示面側ガラス基板上に設けた表示電極を保護する絶縁層の上部を被覆する保護膜の第１実施例、第２実施例を説明する要部断面斜視図である。
【００１７】
第１実施例としては、図１に示すようにパネル表示面側のガラス基板11上に設けた表示電極12を保護する絶縁層13の上部を被覆する保護膜31として、従来と同様な酸化マグネシウム(MgO) 膜の表面に対して、例えば約１０ｃｍ離間した位置から粒子の径が２０μｍ程度のガラスビーズからなる砥粒を２気圧の圧縮空気によって１２０ｇ／ｍｉｎの流速で数分間吹き付けて、可視光 (波長：５５０ｎｍ）の透過率を８５％となるように粗面化し、可視光を反射または散乱させるようにした酸化マグネシウム(MgO) 膜を用いた構成とする。
【００１８】
また、第２実施例としては、前記した第１実施例と同様に図１に示すようにパネル表示面側のガラス基板11上に設けた表示電極12を保護する絶縁層13の上部を被覆する保護膜32として、従来と同様な酸化マグネシウム(MgO) 膜の表面に対して、例えば約１０ｃｍ離間した位置から粒子の径が２０μｍ程度のガラスビーズからなる砥粒を２気圧の圧縮空気により１２０ｇ／ｍｉｎの流速で吹き付けて、可視光 (波長：５５０ｎｍ）の透過率を７５％となるように粗面化し、可視光を反射、または散乱させるようにした酸化マグネシウム(MgO) 膜を用いた構成とする。
【００１９】
図２は本発明のプラズマディスプレイパネルを構成する表示面側ガラス基板上に設けた表示電極を保護する絶縁層の上部を被覆する保護膜の第３実施例を説明する要部断面斜視図である。
【００２０】
第３実施例としては、図２に示すようにパネル表示面側のガラス基板11上に設けた表示電極12を保護する絶縁層13の上部を被覆する保護膜33として、例えば酸化マグネシウム(MgO) 膜からなる保護膜の可視光 (波長：５５０ｎｍ）の透過率が６５％となるように、酸化マグネシウム(MgO) に可視光を吸収する無機顔料：Ｗ,Co,Mn等の内の、例えばＷ（タングステン）を添加した蒸着源を用いた蒸着法により形成し得る着色膜を用いた構成とする。
【００２１】
そしてこのように構成した第１実施例、第２実施例および第３実施例のプラズマディスプレイパネルと、従来の酸化マグネシウム(MgO) 膜からなる保護膜を用いたプラズマディスプレイパネル、その従来のプラズマディスプレイパネルの前面にＮＤフィルタを付設されたプラズマディスプレイパネルのそれぞれの放電電極対（表示電極)12 に放電電圧を印加して放電させて、その表示画面のコントラスト比と、２０００時間放電後の輝度劣化率をそれぞれ測定した結果を図３に示している。
【００２２】
この図３の測定結果によれば、前記第１実施例、第２実施例および第３実施例の何れのプラズマディスプレイパネルにおいても、２０００時間放電後の輝度劣化率は２８〜２３％と、ＮＤフィルタを付設されたプラズマディスプレイパネルよりは少ない。また、従来のプラズマディスプレイパネルの輝度劣化率より少なく、明室（パネル面で２５０ルックスの明るさ）でのコントラストは向上している。
【００２３】
特に、無機顔料（Ｗ）を添加した酸化マグネシウム(MgO) 膜からなる保護膜を用いた第３実施例のプラズマディスプレイパネルは、明室コントラストがＮＤフィルタを付設されたプラズマディスプレイパネルとほぼ同程度に向上していることから、ＮＤフィルタを用いる必要がなくなるのでパネルの低コスト化が可能となり、輝度劣化率も向上している。
【００２４】
なお、無機顔料としてタングステン（Ｗ）の代わりに酸化コバルトを添加した酸化マグネシウム(MgO) 膜からなる保護膜を用いた場合にも、前記第３実施例とほぼ同様な効果が得られる。
【００２５】
また、前記第１実施例および第２実施例のプラズマディスプレイパネルでは、保護膜31(32)の表面を粗面化しているので、その表面が放電ガスイオン等のスパッタによりイオン焼けが生じる現象が軽減される。更に、着色した保護膜33を用いた第３実施例のプラズマディスプレイパネルでは、長時間の放電により蛍光体の輝度劣化が生じても、一般に保護膜33は放電時のスパッタ現象によってその膜厚が非常に極く僅かずつ減少するもので、それにつれて光の透過率も上がるため、パネルとしての輝度劣化が軽減される。
【００２６】
なお、以上の実施例では、カラー表示用面放電型のプラズマディスプレイパネルを対象とした場合の例について説明しているが、本発明はそのようなプラズマディスプレイパネルに限定されるものではなく、例えばモノクロ表示用面放電型のプラズマディスプレイパネル、一般的なカラー表示用プラズマディスプレイパネル、或いはモノクロ表示用対向電極型の各種プラズマディスプレイパネル等にも適用できることはいうまでもない。
【００２７】
【発明の効果】
以上の説明から明らかなように、本発明に係るプラズマディスプレイパネルによれば、表面を粗面化して可視光を反射、または散乱させて透過率を減少させた保護膜、或いは膜自身が可視光を吸収するように、無機顔料（Ｗ,Co,Mn等) が添加された酸化マグネシウム(MgO) 膜からなる該保護膜を用いることにより、それらの保護膜の透過率を８５％以下、好ましくは７０％以下に減少させることができ、ＮＤフィルタを用いることなく、低コストで当該パネルの表示画面の明室コントラストを向上させることが可能となる利点を有する。
【００２８】
従って、カラー表示用面放電型のプラズマディスプレイパネル等に適用して極めて有利であり、実用上優れた効果を奏する。
【図面の簡単な説明】
【図１】  本発明のプラズマディスプレイパネルの第１実施例および第２実施例を示す要部断面斜視図である。
【図２】  本発明のプラズマディスプレイパネルの第３実施例を示す要部断面斜視図である。
【図３】  本発明のプラズマディスプレイパネルの実施例と従来例とを比較して説明するための図である。
【図４】  プラズマディスプレイパネルの一例を示す要部分解斜視図である。
【符号の説明】
１１    ガラス基板
１２    放電電極対 (表示電極)
１３    絶縁層
３１，３２，３３    保護膜
【図１】
0004386214.tif 000002
【図２】
0004386214.tif 000003
【図３】
0004386214.tif 000004
【図４】
0004386214.tif 000005